ПОДЛОЖКА ДЛЯ НАПОЛЬНЫХ ПОКРЫТИЙ

Полезная модель относится к звуко-, тепло- и гидроизоляционным материалам, а именно, к подложкам, предназначенным для укладки полов из ламината и паркетной доски.
Известна подложка в виде пропитанного вяжущим веществом стекловолокнистого покрытия с наклеенной по всей площади полиэтиленовой пленкой (RU, C2, №2272880, 2006).
Недостатком известного решения являются низкие изоляционные характеристики подложки.
Наиболее близкой к заявленной является подложка в виде трехслойной структуры, нижний слой которой выполнен из перфорированного полиэтилена низкого давления, средний слой - из гранул пенополистирола, а верхний слой из полиэтилена высокого давления, соединенные друг с другом ламинированием. Наружный нижний слой подложки выполнен перфорированным (RU, U1, №107232, 2011).
Недостатком известного решения является сложность технологии изготовления, связанная с необходимостью формирования внутреннего теплоизоляционного слоя из гранул в процессе формирования подложки, требующего затрат времени на высушивание приклеенных гранул.
Заявленная полезная модель направлена на упрощение технологии изготовления подложки.
Подложка состоит из внутреннего теплоизолирующего слоя из воздушно-пузырчатой пленки наружных защитных слоев из вспененного полиэтилена. На внешнюю поверхность наружных слоев предварительно ламинированием нанесено пленочное покрытие из фольги или металлизацией.
Наружные слои подложки выполнены изолирующими из сплошного, т.е. без перфорации, листового вспененного полиэтилена.
Внутренний слой выполнен из листовой воздушно-пузырчатой пленки
Подложку изготавливают следующим образом.
Для изготовления подложки необходимы следующие ингредиенты: полиэтилен 15803-020 пленочный, в/с, ГОСТ 16337-77; изобутановая фракция; тальк Luzenac H50; моностеарат глицерина Finastat 9500.
В бункер экструдера засыпается ПВД 15803-020, в дозаторы Тальк и Finastat. Экструдер разогревается до 170°C и в него подается заданными пропорциями выше указанное сырье. Под воздействием температуры сырье расплавляется и смешивается в однородную массу, после чего в него подается изобутановая фракция в результате чего он вспенивается и выходит из экструдера вспененный полиэтилен (подложка).
После данной процедуры подложка на ламинаторе для вспененного полиэтилена ламинируется металлизированной или фольгированной пленкой. Далее с помощью ленты липкой двухсторонней к воздушно-пузырчатой пленке с внутренней и наружной стороны приклеивается ламинированная подложка.